ДВОЙНАЯ СОЛЬ В КАЧЕСТВЕ МОЩНОГО ПЕРВИЧНОГО ТЕНЗИДА ДЛЯ СОДЕРЖАЩИХ ПЕРЕРАБОТАННЫЙ ГИПС СМЕСЕЙ СУЛЬФАТА КАЛЬЦИЯ

1. Водная гипсовая композиция, содержащая
i) по меньшей мере 40,0 мас.-% гипса и
ii) по меньшей мере 0,002 мас.-%, преимущественно по меньшей мере 0,005 мас.-% пенообразователя, который содержит по меньшей мере одну двойную соль альфа-сульфоновой жирной кислоты,
в пересчете на общую массу гипсовой композиции,
при этом гипс имеет долю переработанного гипса по меньшей мере 0,5 мас.-%, в пересчете на общую долю гипса в гипсовой композиции.
2. Композиция по п. 1, отличающаяся тем, что доля переработанного гипса представляет собой содержащий силоксан переработанный гипс.
3. Композиция по одному из предыдущих пунктов, в которой по меньшей мере одна двойная соль альфа-сульфоновой жирной кислоты представляет собой соединение формулы (I):
1
1
2
в которой R представляет собой линейный или разветвленный алкильный- или алкиленовый остаток с 6-16 С-атомами, а М и М независимо друг от друга представляют собой Н, Li, Na, K, Са/2, Mg/2, аммоний или алканоламин.
1
4. Композиция по п. 3, в которой R представляет собой насыщенный, линейный алкильный остаток с 8-16 С-атомами.
1
2
5. Композиция по п. 3 или 4, в которой М и М представляют собой Na.
6. Композиция по одному из предыдущих пунктов, дополнительно содержащая по меньшей мере 0,001 мас.-% по меньшей мере одного котензида, отличающегося от двойных солей альфа-сульфоновой жирной кислоты.
7. Композиция по п. 6, в которой по меньшей мере один котензид выбран из группы, состоящей из алкилполигликозидов, алкиламидобетаинов, глутаматов, сульфокетонов, сульфатов, изеционатов, соединений N-ацил-аминокислоты, сульфоацетатов, сульфонатов, сульфосукцинатов, тауратов, бетаинов, амфотензидов, алканоламидов, аминоксидов, карбоксилатов, алкилэтоксилатов, катионных тензидов, катионных полимеров, гидролизатов белков, силиконов, жирных спиртов, производных белков, отбеливающих веществ двойных солей, неионогенных тензидов, а также их смесей.
8. Композиция по одному из предыдущих пунктов, дополнительно содержащая по меньшей мере один растворитель.
9. Композиция по одному из предыдущих пунктов, дополнительно содержащая одну или несколько добавок, выбранных из группы, включающей в себя простые эфиры целлюлозы, гашеную известь, крахмалы, модифицированные крахмалы, гидрофобизирующие вещества, минеральные добавки, агрегаты низкой плотности, волокна, ускорители, загустители, замедлители, порообразующие добавки, вспенивающие вещества, агенты набухания, наполнители, полиакрилаты, диспергирующие средства, пластификаторы, суперабсорбенты и стабилизаторы.
10. Композиция по одному из предыдущих пунктов, дополнительно содержащая от 0,0001 до 1,0 мас.-% замедлителя и/или от 0,01 до 2,0 мас.-% пластификатора.
11. Изделие, содержащее композицию по одному из предыдущих пп. 1-10.
12. Изделие по п. 11, при этом изделие представляет собой отделочные гипсы, гипсовые штукатурные растворы, машинную гипсовую штукатурку, штукатурные гипсы, адгезионные гипсы, гипсы для заделки швов, шпаклевочные гипсы, изолирующие гипсы, высокопрочные гипсы, готовые гипсовые штукатурные смеси, мраморные гипсы или гипсосодержащие готовые строительные элементы, такие как гипсокартонные плиты, гипсоволокнистые плиты, гипсосодержащие стеновые панели, гипсовые панели с флисовым покрытием и гипсосодержащие формованные изделия.
13. Способ получения водной гипсовой композиции, включающий в себя:
а) создание пены из пенообразователя, который содержит по меньшей мере одну двойную соль альфа-сульфоновой жирной кислоты,
б) приготовление композиции, содержащей воду, гипс и при необходимости вспомогательные средства,
в) воздействие срезывающих сил на полученную в стадии б) композицию с добавлением пены из стадии а),
при этом гипс имеет долю переработанного гипса по меньшей мере 0,5 мас.-%, в пересчете на общую долю гипса в композиции.
14. Применение пенообразователя, который содержит по меньшей мере одну двойную соль альфа-сульфоновой жирной кислоты, для снижения плотности во влажном состоянии водной гипсовой композиции, которая имеет долю переработанного гипса по меньшей мере 0,5 мас.-%, в пересчете на общую долю гипса в композиции.
15. Применение по п. 14, при этом по меньшей мере одна двойная соль альфа-сульфоновой жирной кислоты представляет собой соединение как указано в одном из пп. 3-6.